(57)【特許請求の範囲】
【請求項１】
陽極と陰極との間に、ＬＵＭＯ値が２．６ｅＶ未満の有機層を少なくとも１層配置してなる有機ＥＬ素子であって、
前記陰極は、前記有機層に接するとともに、前記有機層側から、電子注入層、第１金属層、第２金属層の３層構造をなし、
前記電子注入層は、フッ化リチウムからなり、
前記第１金属層は、カルシウムとアルミニウムを混合してなり、
前記第２金属層は、アルミニウムからなり、厚さ１００ｎｍを有することを特徴とする有機ＥＬ素子。
【請求項２】
前記第１金属層には、カルシウムが２５ｖｏｌ％以上４０ｖｏｌ％以下の範囲で含まれていることを特徴とする請求項１に記載の有機ＥＬ素子。
【請求項３】
前記第１金属層の膜厚が、１ｎｍ以上４ｎｍ以下の範囲で設定されていることを特徴とする請求項１又は請求項２に記載の有機ＥＬ素子。
【請求項４】
前記第１金属層の膜厚が、２ｎｍで設定されていることを特徴とする請求項３に記載の有機ＥＬ素子。
【請求項５】
前記陽極と前記有機層の間に、ドナー性又はアクセプター性を有するドーパントを含有しない正孔輸送層を、前記陽極に接して有することを特徴とする請求項１〜４いずれか１項に記載の有機ＥＬ素子。
【請求項６】
前記正孔輸送層の構成材料は、化学式１に示す構造を有することを特徴とする請求項５に記載の有機ＥＬ素子。
【化１】
0005742307.tif 000004
【発明の詳細な説明】
【技術分野】
【０００１】
本発明は、高分子型の有機ＥＬ素子に関する。
【背景技術】
【０００２】
従来、低分子型の有機ＥＬ素子と高分子型の有機ＥＬ素子とが知られている。低分子型の有機ＥＬ素子は、陽極と陰極の間に位置する有機層が、低分子材料、換言すればＬＵＭＯ値２．６ｅＶ以上を示す材料を用いて構成される。このような低分子有機層は、真空蒸着法により形成することができるため、高温耐久性が高く、長寿命な有機ＥＬ素子の形成が可能である。その反面、真空蒸着装置（真空蒸着チャンバー）が何台も連なった大型の装置が必要となるため、製造コストが非常に高くなるという問題がある。
【０００３】
一方、高分子型の有機ＥＬ素子は、有機層が、高分子材料、換言すればＬＵＭＯ値２．６ｅＶ未満を示す材料を用いて構成される。このような高分子有機層は、分子量が大きいため、真空蒸着ではなく、スピンコート法、インクジェット法などの塗布法を用いて形成される。このため、低分子型の有機ＥＬ素子に較べて、製造プロセス中における真空蒸着工程を低減し、ひいては製造コストを低くすることができる。
【０００４】
ところで、高分子型有機ＥＬ素子では、上記のごとく、有機層を構成する材料のＬＵＭＯ値が小さいため、有機層と陰極が接する構成において、有機層と陰極との界面に非常に大きな電子注入障壁が形成されやすい。そこで、高分子型有機ＥＬ素子においては、陰極の構成材料として、有機層を構成する高分子材料のＬＵＭＯ値に近い低仕事関数を有する金属、具体的にはアルカリ金属、アルカリ土類金属、ランタノイドなどが用いられる。このような金属材料かなる陰極を備えた高分子型有機ＥＬ素子が、例えば特許文献１に開示されている。
【０００５】
特許文献１に記載の高分子発光素子は、高分子蛍光体を含む発光層を有しており、陰極がアルカリ金属、アルカリ土類金属、及びランタノイドからなる群から選ばれる少なくとも１種類の金属を含んでいる。このように、陰極の構成材料として、アルカリ金属、アルカリ土類金属、ランタノイドを採用すると、高分子蛍光体を含む発光層と陰極界面での電子注入障壁を低減することができる。
【０００６】
また、特許文献１では、発光層と陰極の間に、アルカリ金属のフッ化物及び酸化物、アルカリ土類金属のフッ化物及び酸化物、並びにランタノイドのフッ化物及び酸化物からなる群から選ばれる少なくとも１種類の化合物を含む平均膜厚２ｎｍ以下のバッファー層を設けている。このバッファー層は、低分子型有機ＥＬ素子においても多用されているものと同様の効果を意図するものと考えられる。すなわち、発光層と陰極の界面での電気２重層形成による、電子注入特性の効果向上を目的とするものと考えられる。
【先行技術文献】
【特許文献】
【０００７】
【特許文献１】特開２０００−２９９１８９号公報
【発明の概要】
【発明が解決しようとする課題】
【０００８】
ところで、陰極の構成材料として、仕事関数が２．６ｅＶ以下の金属材料は非常に少ない。また、金属は、仕事関数が低いほど大気中での安定性が低下し、その取り扱いが難しくなる。このため、ＬＵＭＯ値が２．６ｅＶ未満の有機層と陰極が接する構成において、界面状態を安定としつつ、非常に大きな電子注入障壁を無くすことは困難である。
【０００９】
このような理由から、特許文献１に記載ように、アルカリ金属、アルカリ土類金属、及びランタノイドから選択される陰極と発光層の間に、陰極を構成する金属材料のフッ化物や酸化物からなるバッファー層を設け、電気２重層の効果によって、電子注入障壁の低減を図ることは、素子特性（電子注入特性）向上の面で好ましい。
【００１０】
しかしながら、本発明者が鋭意検討を行ったところ、特許文献１に記載の構成において、輝度寿命の低下が確認された。すなわち、特許文献１に記載の構成では、電子注入障壁を低減して素子特性を向上することはできるものの、輝度寿命の点で問題がある。
【００１１】
本発明は上記問題点に鑑み、高分子型の有機ＥＬ素子において、素子特性と輝度寿命をともに向上することを目的とする。
【課題を解決するための手段】
【００１２】
本発明者は、陽極と陰極との間に、ＬＵＭＯ値が２．６ｅＶ未満の有機層を少なくとも１層配置してなる有機ＥＬ素子について、鋭意検討を行った。その結果、陰極として、フッ化リチウムからなり、有機層に隣接する電子注入層と、カルシウムからなり、電子注入層に有機層と反対側で隣接する金属層を設けた構成において、輝度低下とともに、有機層内にリチウムが拡散するという知見を得た。また、輝度低下により、界面近傍にフッ化カルシウムが形成されるという知見を得た。
【００１３】
そして、これら知見から、フッ化リチウムとカルシウムとの間で置換反応が生じ、フッ化リチウムよりも分極の弱いフッ化カルシウムが生成されることで、電気２重層形成の効果が弱まって電子注入特性が劣化する。この電子注入特性の劣化により、正孔と電子の再結合中心が、初期状態よりも陰極側に近づき、発光効率が低下する（すなわち、輝度が低下する）との結論に至った。なお、再結合中心は、陽極からの正孔注入と陰極からの電子注入のバランスがとれるように設定され、通常は初期状態で有機層の中心（特に発光層の中心）に設定される。
【００１４】
以下の発明は、この知見に基づくものである。なお、本発明者による鋭意検討の結果については、後述する実施形態の冒頭において説明する。
【００１５】
上記目的を達成するために請求項１に記載の発明は、
陽極と陰極との間に、ＬＵＭＯ値が２．６ｅＶ未満の有機層を少なくとも１層配置してなる有機ＥＬ素子であって、
陰極は、有機層に接するとともに、有機層側から、電子注入層、第１金属層、第２金属層の３層構造をなし、
電子注入層は、フッ化リチウムからなり、
第１金属層は、カルシウムとアルミニウムを混合してなり、
第２金属層は、アルミニウムからなり、厚さ１００ｎｍを有することを特徴とする。
【００１６】
これによれば、第１金属層として、仕事関数の低いカルシウム（２．８７ｅＶ）を含むので、有機層と陰極界面での電子注入障壁を低減することができる。
【００１７】
また、第１金属層と有機層の間に、フッ化リチウムからなる電子注入層を有するので、電気２重層の効果によって、電子注入障壁をより一層低減することができる。
【００１８】
また、第１金属層は、カルシウムのみを含むのではなく、第２金属層の構成材料と同じアルミニウムも含んでいる。これにより、カルシウム単体に較べて、第１金属層中におけるカルシウムの体積密度を低減することができる。また、カルシウムとアルミニウムは原子半径の差が大きく、ヒューム・ロザリーの法則からもわかるように非常に固溶しにくい（換言すれば、合金を形成しにくい）。このため、カルシウムは少なからず金属単体で存在し、第１金属層中で分散している。したがって、これら効果により、カルシウムとフッ化リチウムの反応確率を低減させる、すなわち置換反応を抑制することができる。また、第１金属層中において、カルシウムは少なからず金属単体で存在するため、カルシウム本来の特性（低仕事関数）を示す。
【００１９】
以上から、本発明によれば、素子特性と輝度寿命をともに向上することができる。この点については、本発明者によって実際に確認されている。
【００２０】
請求項２に記載のように、
第１金属層には、カルシウムが２５ｖｏｌ％以上４０ｖｏｌ％以下の範囲で含まれることが好ましい。
【００２１】
これによれば、カルシウムが２５ｖｏｌ％未満の構成、４０ｖｏｌ％を超える構成に較べて、より一層輝度寿命を向上することができる。この点については、本発明者によって実際に確認されている。
【００２２】
なお、カルシウムが２５ｖｏｌ％未満の場合、第１金属層中におけるカルシウムが少ないため、カルシウムの高電子注入特性の効果が低下する。その分、高駆動電圧となり、素子発熱等が影響するためと考えられる。一方、カルシウムが４０ｖｏｌ％を超える場合、カルシウムを分散させてフッ化リチウムとの反応確率を低減させる効果が弱まるためと考えられる。
【００２３】
請求項３に記載のように、
第１金属層の膜厚が、１ｎｍ以上４ｎｍ以下の範囲で設定されると良い。なかでも、請求項４に記載のように、第１金属層の膜厚が、２ｎｍで設定されることが好ましい。
【００２４】
これによれば、第１金属層の膜厚が１ｎｍ未満の構成、４ｎｍを超える構成に較べて、より一層輝度寿命を向上することができる。特に２ｎｍとすると、輝度寿命を最も向上することができる。この点については、本発明者によって実際に確認されている。
【００２５】
なお、膜厚が４ｎｍを超える場合、非固溶系の第１合金層においてカルシウムの偏析等が生じやすくなり、カルシウムを分散させてフッ化リチウムとの反応確率を低減させる効果が弱まるためと考えられる。
【００２６】
請求項５に記載のように、
陽極と有機層の間に、ドナー性又はアクセプター性を有するドーパントを含有しない正孔輸送層を、陽極に接して有すると良い。
【００２７】
ドナー性又はアクセプター性を有するドーパントを含有した正孔輸送材料（具体的には導電性ポリマー）の場合、ドナー性又はアクセプター性を有するドーパントを、ホスト材料であるポリマーに添加することで、導電性が発現するようになっている。このため、隣接する有機層との間に電荷移動錯体などを形成して、輝度が低下する恐れがある。これに対し、本発明では、正孔輸送層が、ドナー性又はアクセプター性を有するドーパントを含有しないため、輝度寿命をさらに向上することができる。
【００２８】
特に請求項６に記載のように、
正孔輸送層の構成材料として、化学式２に示す構造を有するものを採用することが好ましい。
【化２】
0005742307.tif 000002
【００２９】
これによれば、塗布法によって、正孔輸送層上に高分子型の有機層を形成する際に、正孔輸送層が溶媒に溶けない。このため、有機層の構成材料の選択自由度を向上することができる。
【図面の簡単な説明】
【００３０】
【図１】本発明者が検討に用いた有機ＥＬ素子の概略構成を示す断面図である。
【図２】ＴＯＦ−ＳＩＭＳによるリチウム分布の分析結果を示す図である。
【図３】ＴＯＦ−ＳＩＭＳによるカルシウム分布の分析結果を示す図である。
【図４】ＴＯＦ−ＳＩＭＳによるカルシウム化合物分布の分析結果を示す図である。
【図５】各実施例及び各比較例で形成した有機ＥＬ素子の構成と、初期輝度に対する耐久試験１００ｈでの相対輝度の試験結果をまとめた図である。
【図６】第１金属層におけるカルシウムのｖｏｌ％と相対輝度との関係を示す図である。
【図７】第１金属層の膜厚と相対輝度との関係を示す図である。
【図８】実施例１において、ＴＯＦ−ＳＩＭＳによるリチウム分布の分析結果を示す図である。
【発明を実施するための形態】
【００３１】
以下、本発明の実施の形態を、図面を参照して説明する。なお、以下において、共通乃至関連する要素には同一の符号を付与するものとする。
【００３２】
（本発明を創作するに至った経緯）
先ず、本発明者が本発明を創作するに至った経緯について説明する。
【００３３】
本発明者は、陽極と陰極との間に、ＬＵＭＯ値が２．６ｅＶ未満の有機層を少なくとも１層配置してなる高分子型の有機ＥＬ素子について、鋭意検討を行った。
【００３４】
図１は、本発明者が検討に用いた有機ＥＬ素子１００の概略構成を示している。この有機ＥＬ素子１００は、透明な基板１０の一面に配置された陽極２０、陽極２０における基板１０と反対の面に配置された正孔輸送層３０、正孔輸送層３０における陽極２０と反対の面に配置された、発光層を含む有機層４０、有機層４０における正孔輸送層３０と反対の面に配置された陰極５０を有する。また、陰極５０は、有機層４０側から、電子注入層５１、第１金属層５２、第２金属層５３の３層構造をなしている。
【００３５】
具体的には、陽極２０としてＩＴＯを用い、正孔輸送層３０の材料として、化学式３に示す化合物１、N,N,N',N',N'',N''-Hexakis-(4'-methyl-biphenyl-4-yl)-benzene-1,3,5-triamineを用いた。
【化３】
0005742307.tif 000003
【００３６】
また、有機層４０の材料として化合物２、詳しくはアメリカンダイソース社製Poly[(9,9-dioctylfluorenyl-2,7-diyl)-co-(1,4-benzo-{2,1’,3}-thiadiazole)]（ADS233YE）を用いた。さらに、陰極５０を構成する電子注入層５１としてフッ化リチウム（以下、ＬｉＦと示す）、第１金属層５２としてカルシウム（以下、Ｃａと示す）、第２金属層５３としてアルミニウム（以下、Ａｌと示す）を用いた。
【００３７】
そして、このような構成の有機ＥＬ素子１００を、以下に示す方法で形成した。
【００３８】
先ず、ガラス等からなる透明な基板１０の一面上に陽極２０としてのＩＴＯを１５０ｎｍの厚さで形成した後、上記化学式３に示す化合物１を真空蒸着法により６０ｎｍの厚さで形成して、正孔輸送層３０とした。次に、上記した化合物２を精製して重量平均分子量４００００とした高分子発光材料を、キシレン溶媒に溶解させて塗布液を形成し、この塗布液を正孔輸送層３０の上にスピンコート法で塗布する。そして、１２０℃で乾燥させることにより、厚さ１００ｎｍの有機層４０（発光層）とした。次に、真空蒸着法により、電子注入層５１としてＬｉＦを厚さ１ｎｍ、第１金属層５２としてＣａを厚さ２ｎｍ、第２金属層５３としてＡｌを厚さ１００ｎｍとなるように、順に形成した。また、最後にグローブボックス中で金属缶（図示略）と素子が形成された基板１０とを光硬化樹脂で貼り合わせることで、作製素子を封止した。
【００３９】
そして、このようにして形成した有機ＥＬ素子１００を、８５℃環境下でのＤＣ駆動による８００ｃｄ／ｍ２の初期輝度にて耐久試験を実施した。輝度が初期輝度に対して４０％低下したサンプル（−４０％）を作成し、有機ＥＬ素子１００の状態分析を行った。
【００４０】
なお、分析方法及び条件は以下の通りである。
分析手法：時間飛行型２次イオン質量分析（ＴＯＦ−ＳＩＭＳ）
分析方法：陰極表面からの深さ方向質量分析
条件：スパッタ源（Ｃｓ）、分析1次イオン（Ｂｉ）
図２は、深さ方向においてＬｉの分布の分析結果を、図３は、深さ方向においてＣａの分布の分析結果を示す。また、図４は、初期輝度に対して４０％低下したサンプル（−４０％）において、深さ方向におけるＣａ化合物の分布の分析結果を示す。なお、図２では、初期状態のサンプルのＬｉを実線、４０％低下したサンプルのＬｉを破線で示している。また、図３では、初期状態のサンプルのＣａを実線、４０％低下したサンプルのＣａを破線で示している。なお、図２、図３に示す一点鎖線はＩｎ、二点鎖線はＡｌを示している。また、図４では、フッ化カルシウム（以下、ＣａＦと示す）を実線、炭化カルシウム（ＣａＣ）を破線、酸化カルシウム（ＣａＯ）を一点鎖線、水酸化カルシウム（ＣａＯＨ）を二点鎖線で示している。また、Ｉｎ、Ａｌをともに点線で示している。なお、図２〜図４において縦軸のカウント数は、検出されたイオン種の数を示す。
【００４１】
図２、図３では、それぞれ初期状態のサンプルにおいても分布（Ｌｉ又はＣａ）に幅が存在するが、深さ方向分析時のスパッタ源イオンによる打ち込み（ノックオン）による影響であるため、実際の拡散を示すものではない。
【００４２】
図３に示すように、Ｃａは、初期状態と輝度低下とで、深さ方向における分布の変化は殆ど見られない。すなわち、Ｃａが拡散していないことがわかる。一方、図２に示すように、Ｌｉは、初期状態に較べ、輝度低下により有機層４０側に分布が広がっている。すなわち、輝度低下とともに有機層４０内にＬｉが拡散することが判明した。
【００４３】
また、図４に示すように、輝度が低下した状態で、陰極５０と有機層４０の界面付近には、ＣａＦが顕著に存在することが確認された。
【００４４】
以上の分析結果から、耐久中には、陰極５０と有機層４０の界面において、下記に示す置換反応が進行するものと考えられる。
（耐久中の反応式）２ＬｉＦ＋Ｃａ２＋⇒ＣａＦ２＋２Ｌｉ＋
この反応により、界面のＬｉＦの少なくとも一部がＣａと反応して、ＣａＦ２に置換される。ＬｉとＣａの電気陰性度は、それぞれ０．９８と１．００であり、このＬｉ＜Ｃａという関係からＣａＦ２のほうがＬｉＦに比べて分極が弱い。
【００４５】
このため、界面のフッ化物が、分極の弱いＣａＦ２に変化すると、電気２重層形成の効果が弱くなり、電子注入特性が悪化する。そして、電子注入特性の悪化によって電子注入量が低下し、正孔と電子の再結合中心が陰極５０側にずれることにより、発光効率が低下する（すなわち、輝度が低下する）ものと考えられる。
【００４６】
なお、再結合中心は、陽極２０からの正孔注入と陰極５０からの電子注入のバランスがとれるように設定され、通常は初期状態で有機層４０の中心（特に発光層の中心）に設定される。
【００４７】
このように、本発明者は、陰極５０と有機層４０との界面において、フッ化物（ＬｉＦ）の置換反応が進行することにより、電子注入特性が悪化し、ひいては輝度寿命が低下するとの結論に至った。そして、電子注入特性の悪化を抑制するために、ＬｉＦとＣａの反応確率を低減させることを着想した。
【００４８】
なお、電子注入特性の悪化を抑制するために、反応後のフッ化物のほうが分極が大きくなるような金属を第１金属層５２に用いることも考えられる。しかしながら、この場合、２つの問題が生じるため、現実的ではない。
【００４９】
１つ目の問題点として、電子注入層５１に用いるフッ化物の金属元素よりも電気陰性度の小さい元素を第１金属層５２に選択しなければならない点にある。このため、第１金属層５２の材料として、仕事関数が非常に小さい元素を採用する可能性が高い。仕事関数が低いとその安定性も低いため、取り扱いが非常に難しい。
【００５０】
２つ目の問題点として、第１金属層５２に比較的安定な、すなわち仕事関数が大きい材料を選択した場合、電子注入層５１に用いるフッ化物の金属は、第１金属層５２の材料の仕事関数よりも大きいものを採用することとなる。この場合、フッ化物の金属元素の電気陰性度が大きくなる可能性が高い。電気陰性度が大きいと、フッ化物の分極が小さくなり、電気２重層形成の効果が低下してしまう。すなわち、素子特性（電子注入特性）が低下する。
【００５１】
以下に示す実施形態は、これら知見に基づくものである。以下、本発明の実施の形態を、図面を参照して説明する。
【００５２】
（第１実施形態）
本実施形態に係る有機ＥＬ素子１００の概略構成（構成要素）は、上記図１に示した試作品と同じである。したがって、図示は省略する。該試作品と異なる点は、主として、有機層４０側から、電子注入層５１、第１金属層５２、第２金属層５３の３層構造をなす陰極５０の構成材料にある。
【００５３】
有機ＥＬ素子１０において、ガラス等からなる透明な基板１０の一面に、透明又は半透明の陽極２０が形成されている。この陽極２０の構成材料としては、透明又は半透明であり、電極を形成することのできる周知の導電性物質を採用することができる。本実施形態では、酸化インジウム錫（ＩＴＯ）からなる陽極２０を採用している。
【００５４】
陽極２０における基板１０と反対の面には、正孔輸送層３０が配置されている。この正孔輸送層３０の材料としては、特に限定されるものではないが、好ましくはドナー性又はアクセプター性を有するドーパントを含有しない材料を採用すると良い。ドナー性又はアクセプター性を有するドーパントを含有した正孔輸送材料（具体的には導電性ポリマー）の場合、ドナー性又はアクセプター性を有するドーパントを、ホスト材料であるポリマーに添加することで、導電性が発現するようになっている。このような導電性ポリマーでは、ドーパントが有機層４０に拡散して、有機層４０を構成する高分子との間に電荷移動錯体などを形成し、これにより輝度が低下する恐れがあるからである。
【００５５】
また、ドナー性又はアクセプター性を有するドーパントを含有しない材料としては、比較的分子量が小さく、ホール輸送性も高いトリフェニルアミン誘導体材料を採用することができる。本実施形態では、上記した化学式３に示す化合物１からなる正孔輸送層３０を採用している。この化合物１は、低分子であるため、例えば、真空蒸着法により形成することができる。また、塗布法によって、正孔輸送層３０上に高分子型の有機層４０を形成する際に、正孔輸送層３０が溶媒に溶けない。このため、有機層４０の構成材料の選択自由度を向上することができる。なお、化合物１については、本出願人による先願（特開２０１０−１９２５８７号公報、特開２００５−２７６８０２号公報、その他多数）に示されているため、詳細な説明は割愛する。
【００５６】
有機層４０は、発光層を含む。また、例えばポリフルオレン系などの、ＬＵＭＯ値が２．６ｅＶ未満の高分子材料からなる。この有機層４０は、単層（発光層のみ）、複数層を積層してなる構成のいずれも採用することができる。一般的にＬＵＭＯ値２．６ｅＶ未満を示す材料は、ＬＵＭＯ値が２．６ｅＶ以上の材料よりも分子量が大きく、高分子であるため、真空蒸着法により形成することができない。このため、スピンコート法、インクジェット法、印刷法、ディップコート法、スプレー法等を用いて形成される。この結果、低分子材料からなる有機層４０を採用する構成に較べて、有機ＥＬ素子１００の製造プロセス中における真空蒸着工程を低減し、ひいては製造コストを低くすることができる。
【００５７】
陰極５０は、有機層４０に接するとともに、有機層４０側から、電子注入層５１、第１金属層５２、第２金属層５３の３層構造をなす。
【００５８】
電子注入層５１は、有機層４０との界面で電気２重層を形成し、これにより電子注入障壁を低減できる材料を採用することができる。このような材料としては、アルカリ金属又はアルカリ土類金属のフッ化物がある。本実施形態では、電子注入層５１が、アルカリ金属のフッ化物であるＬｉＦからなる。
【００５９】
第１金属層５２は、高分子材料（ＬＵＭＯ値が２．６ｅＶ未満の材料）からなる有機層４０との界面で、電子注入障壁を低減できる材料を採用することができる。このような材料としては、仕事関数が小さい金属（換言すれば有機層４０の高分子のＬＵＭＯ値に近い仕事関数をもつ金属）、具体的にはアルカリ金属又はアルカリ土類金属がある。本実施形態では、第１金属層５２が、アルカリ土類金属であるＣａ（仕事関数２．８７ｅＶ）を含んでいる。
【００６０】
また、本実施形態では、マトリクス中にアルカリ金属又はアルカリ土類金属を分散させて、電子注入層５１を形成するアルカリ金属又はアルカリ土類金属のフッ化物との反応確率を低減させるため、第１金属層５２がマトリクスを含む。
【００６１】
このマトリクスに用いる材料としては、安定的にアルカリ金属又はアルカリ土類金属を分散維持でき、且つ、電極材料としての導電性を有するものであれば特に限定されるものではない。この点を考慮すると、金属材料及び導電性ポリマーなどが考えられる。
【００６２】
導電性ポリマーの場合、一般的にはホスト材料（ポリマー）に対し、ドナーやアクセプターに相当するゲスト物質を添加する。このようにゲスト物質を添加すると、ホスト材料にキャリアーが生じ、導電性が発現する。しかしながら、ドナーやアクセプターが有機層４０内に拡散することで、有機層４０の高分子と電荷移動錯体分子を形成し、これにより輝度寿命が低下する恐れがある。したがって、マトリクスとしては、金属材料が好ましく、なかでも、仕事関数が比較的大きいことで大気中での安定性を有しており、且つ、良好な導電性を有するものが良い。
【００６３】
また、金属の混合物は、多くの金属の組み合わせにおいて固溶体をなす。この固溶体とは、マトリクスの金属原子位置に、添加した金属原子が置換した構造をなしたものである。このように固溶体を形成した場合に問題となるのが、合金としての性質に変化する点である。上記した第１金属層５２において、固溶体が形成されると、アルカリ金属やアルカリ土類金属単独の特性、すなわち低仕事関数を活かすことができなくなる。この点を考慮すると、マトリクスとして用いる金属材料と、アルカリ金属又はアルカリ土類金属との組み合わせを、固溶体を形成しない組み合わせとすることが好ましい。
【００６４】
ここで、固溶体を形成する条件は、ヒューム・ロザリーの法則で示される。この法則は、マトリクスを構成する金属元素の原子半径をＲ０、添加されるアルカリ金属又はアルカリ土類金属元素の原子半径をＲ１とすると、次式（数式１）で示される。
（数１）{｜Ｒ０−Ｒ１｜／Ｒ０}×１００≦１５
そして、２つの金属元素が数式１の関係を満たすと、固溶体を形成しやすいことを示している。例えば、ＡｇとＭｇの場合、数式１の左辺の値が６％程度となり、固溶体を形成しやすい組み合わせであることがわかる。また、ＣｒとＭｇの場合、数式１の左辺が７％程度となり、この組み合わせも固溶体を形成しやすいことがわかる。また、ＡｌとＬｉの場合、数式１の左辺の値が２１％であり、固溶体を形成しにくいことがわかる。数式１から、２つの金属元素の原子半径の差が大きいと、固溶体を形成しにくい。
【００６５】
本実施形態では、以上の点を踏まえて、マトリクスを構成する金属元素をＡｌとしている。Ａｌの場合、仕事関数が大きく（４．２８ｅＶ）、大気中で安定であるので、取り扱いも容易である。また、良好な導電性も有する。さらには、Ａｕ、Ａｇ、Ｐｔなどに較べて安価である。また、ＡｌとＣａの組み合わせでは、数式１の左辺の値が４４％程度と非常に大きな値を示す。このため、非常に固溶しにくいため、第１金属層５２中において、Ｃａを金属単体で保持するとともに、Ｃａを分散させることができる。このように、本実施形態では、第１金属層５２が、ＣａとＡｌを混合してなる。
【００６６】
また、本実施形態では、第１金属層５２に、Ｃａが２５ｖｏｌ％以上４０ｖｏｌ％以下の範囲で含まれている。また、第１金属層５２の膜厚が、１ｎｍ以上４ｎｍ以下の範囲内、より好ましくは２ｎｍで設定されている。
【００６７】
第２金属層５３の構成材料としては、陰極５０を構成する下層（第１金属層５２及び電子注入層５１）を保護できるように大きな仕事関数を有し、且つ、導電性に優れた材料を用いることができる。このような材料としては、例えばＡｌ、Ａｕ、Ａｇ、Ｐｔなどがある。なかでも、Ａｌは、コストの点でも好ましい。本実施形態では、第２金属層５３が、Ａｌからなる。
【００６８】
次に、本実施形態に係る有機ＥＬ素子１００の作用及び効果について説明する。
【００６９】
本実施形態では、陰極５０を構成する第１金属層５２が、Ｃａ（仕事関数２．８７ｅＶ）を有している。このため、高分子材料（ＬＵＭＯ値２．６ｅＶ未満）からなる有機層４０の界面での電子注入障壁を低減することができる。
【００７０】
また、第１金属層５２と有機層４０の間に、ＬｉＦからなる電子注入層５１を有する。したがって、電気２重層形成の効果により、有機層４０との界面での電子注入障壁をより一層低減することができる。
【００７１】
また、第１金属層５２は、Ｃａのみを含むのではなく、第２金属層５３の構成材料と同じＡｌも含んでいる。このため、Ｃａ単体に較べて、第１金属層５２中におけるＣａの体積密度（第１金属層５２においてＣａが占める割合）が小さい。したがって、Ｃａのみからなる第１金属層５２に較べて、ＣａとＬｉＦの反応確率を低減する、すなわち置換反応を抑制することができる。
【００７２】
また、ＣａとＡｌは原子半径の差が大きく、上記した数式１（ヒューム・ロザリーの法則）からもわかるように、非常に固溶しにくい。このため、第１金属層５２中において、Ｃａは少なからず金属単体で存在し、Ａｌ中で分散している。したがって、第１金属層５２中において、金属単体で存在するＣａにより、有機層４０の界面での電子注入障壁を低減することができる。
【００７３】
以上から、本実施形態によれば、素子特性（電子注入特性）と輝度寿命をともに向上することができる。
【００７４】
なお、第１金属層５２を構成する金属の組み合わせとして、固溶体を形成しにくい組み合わせを採用するため、マトリクスに添加されるアルカリ金属又はアルカリ土類金属元素の析出や、層分離等が生じることも考えられる。
【００７５】
このため、より好ましい形態として、第１金属層５２が、Ｃａを２５ｖｏｌ％以上４０ｖｏｌ％以下の範囲で含むと良い。これによれば、Ｃａが２５ｖｏｌ％未満の構成、４０ｖｏｌ％を超える構成に較べて、より一層輝度寿命を向上することができる。
【００７６】
なお、Ｃａが２５ｖｏｌ％未満の場合、第１金属層５２中にＣａが少ないため、低仕事関数を有するＣａの高電子注入特性の効果が低下し、その分高駆動電圧となり、素子発熱等が影響するためと考えられる。一方、Ｃａが４０ｖｏｌ％を超える場合、Ｃａが多く、Ｃａを分散させてＬｉＦとの反応確率を低減させる効果が弱まるためと考えられる。
【００７７】
また、第１金属層５２の厚さを１ｎｍ以上４ｎｍ以下の範囲内とすると良い。これによれば、厚さが１ｎｍ未満、４ｎｍを超える構成に較べて、より一層輝度寿命を向上することができる。特に第１金属層５２の厚さを２ｎｍとすると、輝度寿命を最も向上することができる。
【００７８】
なお、膜厚が４ｎｍを超えると、厚膜とすることで非固溶系の第１金属層５２においてＣａの偏析等が生じやすくなり、Ｃａを分散させてＬｉＦとの反応確率を低減させる効果が弱まるためと考えられる。
【００７９】
次に、上記構成を採用した根拠について、実施例１〜４及び比較例１〜７を参照して説明する。
【００８０】
（比較例１）
この比較例１は、本発明を創作するに至った経緯の説明で示した試作品と同じ構成である。具体的には、ガラス等からなる透明な基板１０の一面上に陽極２０としてのＩＴＯを１５０ｎｍの厚さで形成した後、上記化学式３に示す化合物１を真空蒸着法により６０ｎｍの厚さで形成して、正孔輸送層３０とした。次に、上記した化合物２、すなわちアメリカンダイソース社製Poly[(9,9-dioctylfluorenyl-2,7-diyl)-co-(1,4-benzo-{2,1’,3}-thiadiazole)](ADS233YE)、を精製して重量平均分子量４００００とした高分子発光材料を、キシレン溶媒に溶解させて塗布液を形成し、この塗布液を正孔輸送層３０の上にスピンコート法で塗布する。そして、１２０℃で乾燥させることにより、厚さ１００ｎｍの有機層４０（発光層）とした。次に、真空蒸着法により、電子注入層５１としてＬｉＦを厚さ１ｎｍ、第１金属層５２としてＣａを厚さ２ｎｍ、第２金属層５３としてＡｌを厚さ１００ｎｍとなるように、順に形成した。そして、最後にグローブボックス中で金属缶（図示略）と素子が形成された基板１０とを光硬化樹脂で貼り合わせることで、作製素子を封止した。
【００８１】
このようにして形成した有機ＥＬ素子１００を、８５℃環境下でのＤＣ駆動による８００ｃｄ／ｍ２の初期輝度にて耐久試験を実施した。
【００８２】
（実施例１）
ガラス等からなる透明な基板１０の一面上に陽極２０としてのＩＴＯを１５０ｎｍの厚さで形成した後、上記化学式３に示す化合物１を真空蒸着法により６０ｎｍの厚さで形成して、正孔輸送層３０とした。次に、上記した化合物２を精製して重量平均分子量４００００とした高分子発光材料を、キシレン溶媒に溶解させて塗布液を形成し、この塗布液を正孔輸送層３０の上にスピンコート法で塗布する。そして、１２０℃で乾燥させることにより、厚さ１００ｎｍの有機層４０（発光層）とした。次に、真空蒸着法により、電子注入層５１として厚さ１ｎｍのＬｉＦを形成した後、ＣａとＡｌを１：３の蒸着速度比でともに蒸着することにより、ＣａとＡｌを含む厚さ２ｎｍの第１金属層５２を形成した。次いで、真空蒸着法により、第２金属層５３として厚さ１００ｎｍのＡｌを形成した。そして、最後にグローブボックス中で金属缶（図示略）と素子が形成された基板１０とを光硬化樹脂で貼り合わせることで、作製素子を封止した。
【００８３】
このようにして形成した有機ＥＬ素子１００を、８５℃環境下でのＤＣ駆動による８００ｃｄ／ｍ２の初期輝度にて耐久試験を実施した。
【００８４】
（比較例２）
ガラス等からなる透明な基板１０の一面上に陽極２０としてのＩＴＯを１５０ｎｍの厚さで形成した後、上記化学式３に示す化合物１を真空蒸着法により６０ｎｍの厚さで形成して、正孔輸送層３０とした。次に、上記した化合物２を精製して重量平均分子量４００００とした高分子発光材料を、キシレン溶媒に溶解させて塗布液を形成し、この塗布液を正孔輸送層３０の上にスピンコート法で塗布する。そして、１２０℃で乾燥させることにより、厚さ１００ｎｍの有機層４０（発光層）とした。次に、真空蒸着法により、電子注入層５１として厚さ１ｎｍのＬｉＦを形成した後、真空蒸着法により、第２金属層５３として厚さ１００ｎｍのＡｌを形成した。そして、最後にグローブボックス中で金属缶（図示略）と素子が形成された基板１０とを光硬化樹脂で貼り合わせることで、作製素子を封止した。
【００８５】
このようにして形成した有機ＥＬ素子１００を、８５℃環境下でのＤＣ駆動による８００ｃｄ／ｍ２の初期輝度にて耐久試験を実施した。
【００８６】
（比較例３）
ガラス等からなる透明な基板１０の一面上に陽極２０としてのＩＴＯを１５０ｎｍの厚さで形成した後、上記化学式３に示す化合物１を真空蒸着法により６０ｎｍの厚さで形成して、正孔輸送層３０とした。次に、上記した化合物２を精製して重量平均分子量４００００とした高分子発光材料を、キシレン溶媒に溶解させて塗布液を形成し、この塗布液を正孔輸送層３０の上にスピンコート法で塗布する。そして、１２０℃で乾燥させることにより、厚さ１００ｎｍの有機層４０（発光層）とした。次に、真空蒸着法により、電子注入層５１として厚さ１ｎｍのＬｉＦを形成した後、ＣａとＡｌを１：６の蒸着速度比でともに蒸着することにより、ＣａとＡｌを含む厚さ２ｎｍの第１金属層５２を形成した。次いで、真空蒸着法により、第２金属層５３として厚さ１００ｎｍのＡｌを形成した。そして、最後にグローブボックス中で金属缶（図示略）と素子が形成された基板１０とを光硬化樹脂で貼り合わせることで、作製素子を封止した。
【００８７】
このようにして形成した有機ＥＬ素子１００を、８５℃環境下でのＤＣ駆動による８００ｃｄ／ｍ２の初期輝度にて耐久試験を実施した。
【００８８】
（実施例２）
ガラス等からなる透明な基板１０の一面上に陽極２０としてのＩＴＯを１５０ｎｍの厚さで形成した後、上記化学式３に示す化合物１を真空蒸着法により６０ｎｍの厚さで形成して、正孔輸送層３０とした。次に、上記した化合物２を精製して重量平均分子量４００００とした高分子発光材料を、キシレン溶媒に溶解させて塗布液を形成し、この塗布液を正孔輸送層３０の上にスピンコート法で塗布する。そして、１２０℃で乾燥させることにより、厚さ１００ｎｍの有機層４０（発光層）とした。次に、真空蒸着法により、電子注入層５１として厚さ１ｎｍのＬｉＦを形成した後、ＣａとＡｌを２：３の蒸着速度比でともに蒸着することにより、ＣａとＡｌを含む厚さ２ｎｍの第１金属層５２を形成した。次いで、真空蒸着法により、第２金属層５３として厚さ１００ｎｍのＡｌを形成した。そして、最後にグローブボックス中で金属缶（図示略）と素子が形成された基板１０とを光硬化樹脂で貼り合わせることで、作製素子を封止した。
【００８９】
このようにして形成した有機ＥＬ素子１００を、８５℃環境下でのＤＣ駆動による８００ｃｄ／ｍ２の初期輝度にて耐久試験を実施した。
【００９０】
（実施例３）
ガラス等からなる透明な基板１０の一面上に陽極２０としてのＩＴＯを１５０ｎｍの厚さで形成した後、上記化学式３に示す化合物１を真空蒸着法により６０ｎｍの厚さで形成して、正孔輸送層３０とした。次に、上記した化合物２を精製して重量平均分子量４００００とした高分子発光材料を、キシレン溶媒に溶解させて塗布液を形成し、この塗布液を正孔輸送層３０の上にスピンコート法で塗布する。そして、１２０℃で乾燥させることにより、厚さ１００ｎｍの有機層４０（発光層）とした。次に、真空蒸着法により、電子注入層５１として厚さ１ｎｍのＬｉＦを形成した後、ＣａとＡｌを１：３の蒸着速度比でともに蒸着することにより、ＣａとＡｌを含む厚さ１ｎｍの第１金属層５２を形成した。次いで、真空蒸着法により、第２金属層５３として厚さ１００ｎｍのＡｌを形成した。そして、最後にグローブボックス中で金属缶（図示略）と素子が形成された基板１０とを光硬化樹脂で貼り合わせることで、作製素子を封止した。
【００９１】
このようにして形成した有機ＥＬ素子１００を、８５℃環境下でのＤＣ駆動による８００ｃｄ／ｍ２の初期輝度にて耐久試験を実施した。
【００９２】
（実施例４）
ガラス等からなる透明な基板１０の一面上に陽極２０としてのＩＴＯを１５０ｎｍの厚さで形成した後、上記化学式３に示す化合物１を真空蒸着法により６０ｎｍの厚さで形成して、正孔輸送層３０とした。次に、上記した化合物２を精製して重量平均分子量４００００とした高分子発光材料を、キシレン溶媒に溶解させて塗布液を形成し、この塗布液を正孔輸送層３０の上にスピンコート法で塗布する。そして、１２０℃で乾燥させることにより、厚さ１００ｎｍの有機層４０（発光層）とした。次に、真空蒸着法により、電子注入層５１として厚さ１ｎｍのＬｉＦを形成した後、ＣａとＡｌを１：３の蒸着速度比でともに蒸着することにより、ＣａとＡｌを含む厚さ４ｎｍの第１金属層５２を形成した。次いで、真空蒸着法により、第２金属層５３として厚さ１００ｎｍのＡｌを形成した。そして、最後にグローブボックス中で金属缶（図示略）と素子が形成された基板１０とを光硬化樹脂で貼り合わせることで、作製素子を封止した。
【００９３】
このようにして形成した有機ＥＬ素子１００を、８５℃環境下でのＤＣ駆動による８００ｃｄ／ｍ２の初期輝度にて耐久試験を実施した。
【００９４】
（比較例４）
ガラス等からなる透明な基板１０の一面上に陽極２０としてのＩＴＯを１５０ｎｍの厚さで形成した後、上記化学式３に示す化合物１を真空蒸着法により６０ｎｍの厚さで形成して、正孔輸送層３０とした。次に、上記した化合物２を精製して重量平均分子量４００００とした高分子発光材料を、キシレン溶媒に溶解させて塗布液を形成し、この塗布液を正孔輸送層３０の上にスピンコート法で塗布する。そして、１２０℃で乾燥させることにより、厚さ１００ｎｍの有機層４０（発光層）とした。次に、真空蒸着法により、電子注入層５１として厚さ１ｎｍのＬｉＦを形成した後、ＣａとＡｌを１：３の蒸着速度比でともに蒸着することにより、ＣａとＡｌを含む厚さ１０ｎｍの第１金属層５２を形成した。次いで、真空蒸着法により、第２金属層５３として厚さ１００ｎｍのＡｌを形成した。そして、最後にグローブボックス中で金属缶（図示略）と素子が形成された基板１０とを光硬化樹脂で貼り合わせることで、作製素子を封止した。
【００９５】
このようにして形成した有機ＥＬ素子１００を、８５℃環境下でのＤＣ駆動による８００ｃｄ／ｍ２の初期輝度にて耐久試験を実施した。
【００９６】
（比較例５）
ガラス等からなる透明な基板１０の一面上に陽極２０としてのＩＴＯを１５０ｎｍの厚さで形成した後、上記化学式３に示す化合物１を真空蒸着法により６０ｎｍの厚さで形成して、正孔輸送層３０とした。次に、上記した化合物２を精製して重量平均分子量４００００とした高分子発光材料を、キシレン溶媒に溶解させて塗布液を形成し、この塗布液を正孔輸送層３０の上にスピンコート法で塗布する。そして、１２０℃で乾燥させることにより、厚さ１００ｎｍの有機層４０（発光層）とした。次に、真空蒸着法により、電子注入層５１として厚さ１ｎｍのＬｉＦを形成した後、ＣａとＡｌを１：３の蒸着速度比でともに蒸着することにより、ＣａとＡｌを含む厚さ２０ｎｍの第１金属層５２を形成した。次いで、真空蒸着法により、第２金属層５３として厚さ１００ｎｍのＡｌを形成した。そして、最後にグローブボックス中で金属缶（図示略）と素子が形成された基板１０とを光硬化樹脂で貼り合わせることで、作製素子を封止した。
【００９７】
このようにして形成した有機ＥＬ素子１００を、８５℃環境下でのＤＣ駆動による８００ｃｄ／ｍ２の初期輝度にて耐久試験を実施した。
【００９８】
（比較例６）
ガラス等からなる透明な基板１０の一面上に陽極２０としてのＩＴＯを１５０ｎｍの厚さで形成した後、上記化学式３に示す化合物１を真空蒸着法により６０ｎｍの厚さで形成して、正孔輸送層３０とした。次に、上記した化合物２を精製して重量平均分子量４００００とした高分子発光材料を、キシレン溶媒に溶解させて塗布液を形成し、この塗布液を正孔輸送層３０の上にスピンコート法で塗布する。そして、１２０℃で乾燥させることにより、厚さ１００ｎｍの有機層４０（発光層）とした。次に、真空蒸着法により、電子注入層５１として厚さ１ｎｍのＬｉＦを形成した後、ＣａとＡｌを７：３の蒸着速度比でともに蒸着することにより、ＣａとＡｌを含む厚さ２ｎｍの第１金属層５２を形成した。次いで、真空蒸着法により、第２金属層５３として厚さ１００ｎｍのＡｌを形成した。そして、最後にグローブボックス中で金属缶（図示略）と素子が形成された基板１０とを光硬化樹脂で貼り合わせることで、作製素子を封止した。
【００９９】
このようにして形成した有機ＥＬ素子１００を、８５℃環境下でのＤＣ駆動による８００ｃｄ／ｍ２の初期輝度にて耐久試験を実施した。
【０１００】
（比較例７）
ガラス等からなる透明な基板１０の一面上に陽極２０としてのＩＴＯを１５０ｎｍの厚さで形成した後、ＰＥＤＯＴ／ＰＳＳを水に分散させた塗布液を用いて、スピンコート法により陽極２０上に塗布し、１２０℃で乾燥させることにより厚さ６０ｎｍの正孔輸送層３０とした。次に、上記した化合物２を精製して重量平均分子量４００００とした高分子発光材料を、キシレン溶媒に溶解させて塗布液を形成し、この塗布液を正孔輸送層３０の上にスピンコート法で塗布する。そして、１２０℃で乾燥させることにより、厚さ１００ｎｍの有機層４０（発光層）とした。次に、真空蒸着法により、電子注入層５１として厚さ１ｎｍのＬｉＦを形成した後、ＣａとＡｌを１：３の蒸着速度比でともに蒸着することにより、ＣａとＡｌを含む厚さ２ｎｍの第１金属層５２を形成した。次いで、真空蒸着法により、第２金属層５３として厚さ１００ｎｍのＡｌを形成した。そして、最後にグローブボックス中で金属缶（図示略）と素子が形成された基板１０とを光硬化樹脂で貼り合わせることで、作製素子を封止した。
【０１０１】
このようにして形成した有機ＥＬ素子１００を、８５℃環境下でのＤＣ駆動による８００ｃｄ／ｍ２の初期輝度にて耐久試験を実施した。
【０１０２】
図５は、実施例１〜４及び比較例１〜７の各構成と、耐久試験の評価結果をまとめたものである。なお、評価結果は、初期状態の輝度に対する耐久試験１００ｈ後の相対輝度を表したものである。
【０１０３】
また、図６は、正孔輸送層３０として上記化学式３に示す化合物１を用い、且つ、第１金属層５２の厚さを２ｎｍとしたときの、第１金属層５２の組成、すなわちＣａのｖｏｌ％（体積％）と、相対輝度との関係を示している。具体的には、実施例１，２と比較例１，３，６の結果を示している。また、第１金属層５２を有さない、すなわちＣａが０ｖｏｌ％の状態を示す比較例２の結果もあわせて示している。
【０１０４】
図６から明らかなように、第１金属層５２のうち、Ｃａを２５ｖｏｌ％以上４０ｖｏｌ％以下（Ａｌを６０ｖｏｌ％以上７５ｖｏｌ％以下）の範囲内とすると、相対輝度、すなわち輝度寿命をより一層向上できる。具体的には相対輝度を０．８以上とすることができる。
【０１０５】
なお、Ｃａが２５ｖｏｌ％未満の場合、第１金属層５２中にＣａが少ないため、低仕事関数を有するＣａの高電子注入特性の効果が低下し、その分高駆動電圧となり、素子発熱等が影響するためと考えられる。一方、Ｃａが４０ｖｏｌ％を超える場合、Ｃａを分散させてＬｉＦとの反応確率を低減させる効果が弱まるためと考えられる。
【０１０６】
また、図７は、正孔輸送層３０として上記化学式３に示す化合物１を用い、且つ、第１金属層５の組成を、Ｃａ：２５ｖｏｌ％、Ａｌ：７５ｖｏｌ％としたときの、第１金属層５２の厚さと相対輝度（輝度寿命）との関係を示している。具体的には、実施例１，３，４と比較例４，５の結果を示している。また、第１金属層５２を有さない、すなわち膜厚０ｎｍの状態を示す比較例２の結果もあわせて示している。
【０１０７】
図７から明らかなように、第１金属層５２の厚さを１ｎｍ以上４ｎｍ以下の範囲内とすると、相対輝度（輝度寿命）を、より一層向上できる。具体的には、相対輝度を０．８以上とすることができる。特に第１金属層５２の厚さを２ｎｍとすると、輝度寿命を最も向上することができるので好ましい。
【０１０８】
なお、膜厚が４ｎｍを超えると相対輝度が低下するのは、厚膜とすることで非固溶系の第１金属層５２においてＣａの偏析等が生じやすくなり、Ｃａを分散させてＬｉＦとの反応確率を低減させる効果が弱まるためと考えられる。
【０１０９】
また、図５に示すように、実施例１と比較例７の評価結果から、正孔輸送層３０として、ドナー性又はアクセプター性を有するドーパントを含有しない材料を用いたほうが、輝度寿命を向上できる点も明らかである。
【０１１０】
なお、比較例７のように、ドナー性又はアクセプター性を有するドーパント（比較例７ではＰＳＳ）を含有した正孔輸送材料（具体的には導電性ポリマー）を用いると、ドーパントが有機層４０に拡散して、有機層４０を構成する高分子との間に電荷移動錯体などを形成し、これにより輝度が低下するものと考えられる。これに対し、実施例１のように、ドナー性又はアクセプター性を有するドーパントを含有しない材料を用いて正孔輸送層３０を構成すると、輝度寿命を向上することができる。
【０１１１】
図８は、上記した実施例１に示す有機ＥＬ素子１００を、８５℃環境下でのＤＣ駆動による８００ｃｄ／ｍ２の初期輝度にて耐久試験を１００ｈ実施し、初期状態と耐久試験後（相対輝度０．８５）について状態分析を行った結果を示している。具体的には、深さ方向においてＬｉの分布の分析結果を示している。なお、分析方法及び条件は、上記した図２と同じである。
【０１１２】
図８では、初期状態のサンプルのＬｉを実線、４０％低下したサンプルのＬｉを破線で示している。なお、一点鎖線はＩｎ、二点鎖線はＡｌを示している。図８から明らかなように、図２と比較して、有機層４０側へのＬｉの拡散が顕著に抑制されていることがわかる。
【０１１３】
以上、本発明の好ましい実施形態について説明したが、本発明は上記した実施形態になんら制限されることなく、本発明の主旨を逸脱しない範囲において、種々変形して実施することが可能である。
【符号の説明】
【０１１４】
２０・・・陽極
３０・・・正孔輸送層
４０・・・有機層
５０・・・陰極
５１・・・電子注入層
５２・・・第１金属層
５３・・・第２金属層
１００・・・有機ＥＬ素子
【図１】
0005742307.tif 000005
【図２】
0005742307.tif 000006
【図３】
0005742307.tif 000007
【図４】
0005742307.tif 000008
【図５】
0005742307.tif 000009
【図６】
0005742307.tif 000010
【図７】
0005742307.tif 000011
【図８】
0005742307.tif 000012